(57)【特許請求の範囲】
【請求項１】
繊維を含む原料を大気中で解繊する解繊部と、
前記解繊部により解繊された解繊物と樹脂とを、大気中で混合する混合部と、
前記混合部により混合された混合物を堆積させる堆積部と、
前記堆積部により堆積された堆積物の一部に液体を付与する液体付与部と、
前記液体付与部により前記液体が付与された堆積物を加熱してシートを成形する加熱部と、を備えることを特徴とする、シート製造装置。
【請求項２】
前記堆積物を加圧する加圧部を備え、
前記液体付与部は、前記加圧部により加圧された堆積物に、前記液体を付与することを特徴とする、請求項１に記載のシート製造装置。
【請求項３】
前記加熱部により加熱されたシートの側端部を切断する切断部を備え、
前記液体付与部は、前記シートの側端部に対応する前記堆積物の側端部の少なくとも一部に、前記液体を付与することを特徴とする、請求項１又は請求項２に記載のシート製造装置。
【請求項４】
前記液体は、色材を含むことを特徴とする、請求項１ないし請求項３のいずれか一項に記載のシート製造装置。
【請求項５】
繊維を含む原料を大気中で解繊する解繊工程と、
前記解繊工程で解繊された解繊物と樹脂とを、大気中で混合する混合工程と、
前記混合工程で混合された混合物を堆積させる堆積工程と、
前記堆積工程で堆積された堆積物の一部に液体を付与する液体付与工程と、
前記液体付与工程で前記液体が付与された堆積物を加熱してシートを成形する加熱工程と、を有することを特徴とする、シート製造方法。
【請求項６】
前記液体が付与された前記シートの部分を折り曲げ、当該部分を加熱して固定する固定工程を有することを特徴とする、請求項５に記載のシート製造方法。
【請求項７】
前記液体が付与された前記シートの部分を、シートに重ねて当該部分を加熱して接着する接着工程を有することを特徴とする、請求項５に記載のシート製造方法。
【発明の詳細な説明】
【技術分野】
【０００１】
本発明は、シート製造装置、シート製造方法及びシートに関する。
【背景技術】
【０００２】
繊維状の物質を堆積させ、堆積させた繊維の相互間に結合力を働かせてシート状あるいはフィルム状の成形体を得ることは古くから行われている。その典型例として、水を用いた抄造（抄紙）によって紙を製造することが挙げられる。抄造法で製造される紙は、一般に、例えば木材等に由来するセルロースの繊維が互いに絡み合い、バインダー（紙力増強剤（デンプン糊、水溶性樹脂等））によって互いに部分的に結着されている構造を有するものが多い。
【０００３】
しかし、抄造法は湿式であるため、大量の水を使用する必要があり、また、紙が形成された後、脱水・乾燥等の必要が生じ、そのために費やすエネルギーや時間が非常に大きい。また、使用した水は、排水として適切に処理する必要がある。したがって昨今の省エネルギー、環境保護等の要請に応えることは難しくなってきている。また抄造法に用いる装置は、水、電力、排水設備等の大型のユーティリティーが必要となることが多く、小型化することは難しい。これらの観点から、抄造法に代る紙の製造方法として、乾式法と称する水を全く又はほとんど用いない方法が期待されている。
【０００４】
特許文献１には、古紙を乾式解繊し接着剤と混合して得た層状成形体に、樹脂含浸シートを積層して熱及び圧力を加えて得られる古紙ボードが開示されている。
【先行技術文献】
【特許文献】
【０００５】
【特許文献１】特開２００２−１４４３０５号公報
【発明の概要】
【発明が解決しようとする課題】
【０００６】
ところで、紙等では、例えば、ハサミなしで紙をきれいに切り離したり、所定の位置で折りやすくするための、ミシン目、目打ち線等が形成されることがある。係るミシン目等は、紙が製造された後にさらに機械装置を用いて形成されたり、これを形成するための工程を追加して形成されることが多い。紙等でこのようなミシン目等を設けるために、そのための構成や工程が必要となる事情は、紙が抄造法で製造される場合でも、上記特許文献１のように乾式法で製造される場合でも同様である。
【０００７】
また、ハサミなしでシートを切り離したり、所定の位置で折りやすくするには、必ずしもミシン目や目打ち線を形成する必要はないとも考えられる。
【０００８】
本発明の幾つかの態様に係る目的の一つは、所定の位置でシートを切り離したり、折り目を付けやすいシートを容易に製造することのできるシート製造装置、シート製造方法を提供することにある。また、本発明の幾つかの態様に係る目的の一つは、製造が容易で、所定の位置でシートを切り離したり折り目を付けやすいシートを提供することにある。
【課題を解決するための手段】
【０００９】
本発明は、上記課題の少なくとも一部を解決するために為されたものであり、以下の態様又は適用例として実現することができる。
【００１０】
本発明に係るシート製造装置の一態様は、
繊維を含む原料を大気中で解繊する解繊部と、
前記解繊部により解繊された解繊物と樹脂とを、大気中で混合する混合部と、
前記混合部により混合された混合物を堆積させる堆積部と、
前記堆積部により堆積された堆積物の一部に液体を付与する液体付与部と、
前記液体付与部により前記液体が付与された堆積物を加熱してシートを成形する加熱部と、を備えることを特徴とする。
【００１１】
このようなシート製造装置によれば、液体が付与された部分で、樹脂と繊維とが結着されにくく、係る部分の機械的強度を小さくすることができる。これにより、液体が付与された位置でシートを切り離したり、折り目を付けやすいシートを容易に製造することができる。
【００１２】
本発明に係るシート製造装置において、
前記堆積物を加圧する加圧部を備えてもよく、
前記液体付与部は、前記加圧部により加圧された堆積物に、前記液体を付与してもよい。
【００１３】
このようなシート製造装置によれば、堆積物が加圧された後に液体が付与されるため、液体が付与される領域のにじみ等が抑制される。これにより、液体が付与された位置でよりシャープにシートを切り離したり、折り目を付けやすいシートを容易に製造することができる。
【００１４】
本発明に係るシート製造装置において、
前記加熱部により加熱されたシートの側端部を切断する切断部を備えてもよく、
前記液体付与部は、前記シートの側端部に対応する前記堆積物の側端部の少なくとも一部に、前記液体を付与してもよい。
【００１５】
このようなシート製造装置によれば、シートから切断される側端部が、樹脂と繊維との結着が無い又は緩やかな領域を有するものとなる。そのため、例えば、側端部を再利用する場合に、解繊をより容易に行うことができる。
【００１６】
本発明に係るシート製造装置において、
前記液体は、色材を含んでもよい。
【００１７】
このようなシート製造装置によれば、液体が付与された部分を容易に識別できるシートを製造することができる。
【００１８】
本発明に係るシート製造方法の一態様は、
繊維を含む原料を大気中で解繊する解繊工程と、
前記解繊工程で解繊された解繊物と樹脂とを、大気中で混合する混合工程と、
前記混合工程で混合された混合物を堆積させる堆積工程と、
前記堆積工程で堆積された堆積物の一部に液体を付与する液体付与工程と、
前記液体付与工程で前記液体が付与された堆積物を加熱してシートを成形する加熱工程と、を有することを特徴とする。
【００１９】
このようなシート製造方法によれば、製造されるシートにおいて、液体が付与された部分で、樹脂と繊維とが結着されにくく、係る部分の機械的強度を小さくすることができる。これにより、液体が付与された位置で切り離したり、折り目を付けやすいシートを容易に製造することができる。
【００２０】
本発明に係るシート製造方法において、
前記液体が付与された前記シートの部分を折り曲げ、当該部分を加熱して固定する固定工程を有してもよい。
【００２１】
このようなシート製造方法によれば、所定の位置で折り曲げられて折り曲げの姿勢が固定されたシートを容易に製造することができる。
【００２２】
本発明に係るシート製造方法において、
前記液体が付与された前記シートの部分を、シートに重ねて当該部分を加熱して接着する接着工程を有してもよい。
【００２３】
このようなシート製造方法によれば、接着剤等を使用することなく、同一のシート又は他の（別の）シートと容易に接着することができる。
【００２４】
本発明に係るシートの一態様は、
繊維と樹脂とを混合した混合物を堆積させ、当該堆積物を加熱して得られ、前記繊維と前記樹脂との結着が他の部分よりも弱い部分を有する。
【００２５】
このようなシートによれば、繊維と樹脂との結着が他の部分よりも弱い部分において、切り離したり、折り目を付けやすい。
【図面の簡単な説明】
【００２６】
【図１】実施形態に係るシート製造装置を模式的に示す図。
【図２】図１の符号Ａで示した破線で囲まれた部分の拡大模式図。
【図３】実施形態のシート製造装置によるシートの製造、及び、シートの使用態様の一例を示す模式図。
【図４】実施形態のシート製造装置によるシートの製造、及び、シートの使用態様の一例を示す模式図。
【図５】実施形態のシート製造装置によるシートの製造、及び、シートの使用態様の一例を示す模式図。
【図６】実施形態のシート製造装置によるシートの製造、及び、シートの使用態様の一例を示す模式図。
【発明を実施するための形態】
【００２７】
以下に本発明の幾つかの実施形態について説明する。以下に説明する実施形態は、本発明の例を説明するものである。本発明は以下の実施形態になんら限定されるものではなく、本発明の要旨を変更しない範囲において実施される各種の変形形態も含む。なお以下で説明される構成の全てが本発明の必須の構成であるとは限らない。
【００２８】
本実施形態のシート製造装置は、繊維を含む原料を大気中で解繊する解繊部と、前記解繊部により解繊された解繊物と樹脂とを、大気中で混合する混合部と、前記混合部により混合された混合物を堆積させる堆積部と、前記堆積部により堆積された堆積物の一部に液体を付与する液体付与部と、前記液体付与部により前記液体が付与された堆積物を加熱してシートを成形する加熱部と、を備えることを特徴とする。
【００２９】
１．  シート製造装置
１．１．  構成
まず、本実施形態に係るシート製造装置について、図面を参照しながら説明する。図１は、本実施形態に係るシート製造装置１００を模式的に示す図である。
【００３０】
シート製造装置１００は、図１に示すように、供給部１０と、製造部１０２と、制御部１４０と、を備える。製造部１０２は、シートを製造する。製造部１０２は、粗砕部１２と、解繊部２０と、分級部３０と、選別部４０と、第１ウェブ形成部４５と、混合部５０と、堆積部６０と、第２ウェブ形成部７０と、シート形成部８０と、切断部９０と、を有している。
【００３１】
供給部１０は、粗砕部１２に原料を供給する。供給部１０は、例えば、粗砕部１２に原料を連続的に投入するための自動投入部である。供給部１０によって供給される原料は、例えば、古紙やパルプシートなどの繊維を含むものである。
【００３２】
粗砕部１２は、供給部１０によって供給された原料を、空気中で裁断して細片にする。細片の形状や大きさは、例えば、数ｃｍ角の細片である。図示の例では、粗砕部１２は、粗砕刃１４を有し、粗砕刃１４によって、投入された原料を裁断することができる。粗砕部１２としては、例えば、シュレッダーを用いる。粗砕部１２によって裁断された原料は、ホッパー１で受けてから管２を介して、解繊部２０に移送（搬送）される。
【００３３】
解繊部２０は、粗砕部１２によって裁断された原料を解繊する。ここで、「解繊する」とは、複数の繊維が結着されてなる原料（被解繊物）を、繊維１本１本に解きほぐすことをいう。解繊部２０は、原料に付着した樹脂粒やインク、トナー、にじみ防止剤等の物質を、繊維から分離させる機能をも有する。
【００３４】
解繊部２０を通過したものを「解繊物」という。「解繊物」には、解きほぐされた解繊物繊維の他に、繊維を解きほぐす際に繊維から分離した樹脂（複数の繊維同士を結着させるための樹脂）粒や、インク、トナーなどの色剤や、にじみ防止材、紙力増強剤等の添加剤を含んでいる場合もある。解きほぐされた解繊物の形状は、ひも（ｓｔｒｉｎｇ）状や平ひも（ｒｉｂｂｏｎ）状である。解きほぐされた解繊物は、他の解きほぐされた繊維と絡み合っていない状態（独立した状態）で存在してもよいし、他の解きほぐされた解繊物と絡み合って塊状となった状態（いわゆる「ダマ」を形成している状態）で存在してもよい。
【００３５】
解繊部２０は、大気中（空気中）において乾式で解繊を行う。具体的には、解繊部２０としては、インペラーミルを用いる。解繊部２０は、原料を吸引し、解繊物を排出するような気流を発生させる機能を有している。これにより、解繊部２０は、自ら発生する気流によって、導入口２２から原料を気流と共に吸引し、解繊処理して、解繊物を排出口２４へと搬送することができる。解繊部２０を通過した解繊物は、管３を介して、分級部３０に移送される。
【００３６】
分級部３０は、解繊部２０を通過した解繊物を分級する。具体的には、分級部３０は、解繊物の中で比較的小さいものや密度の低いもの（樹脂粒や色剤や添加剤など）を分離して除去する。これにより、解繊物の中で比較的大きいもしくは密度の高いものである繊維の占める割合を高めることができる。
【００３７】
分級部３０としては、気流式分級機を用いる。気流式分級機は、旋回気流を発生させ、分級されるもののサイズと密度とにより受ける遠心力の差によって分離するものであり、気流の速度および遠心力の調整によって、分級点を調整することができる。具体的には、分級部３０としては、サイクロン、エルボージェット、エディクラシファイヤーなどを用いる。特に図示のようなサイクロンは、構造が簡便であるため、分級部３０として好適に用いることができる。
【００３８】
分級部３０は、例えば、導入口３１と、導入口３１が接続された円筒部３２と、円筒部３２の下方に位置し円筒部３２と連続している逆円錐部３３と、逆円錐部３３の下部中央に設けられている下部排出口３４と、円筒部３２上部中央に設けられている上部排出口３５と、を有している。
【００３９】
分級部３０において、導入口３１から導入された解繊物をのせた気流は、円筒部３２で円周運動に変わる。これにより、導入された解繊物には遠心力がかかり、分級部３０は、解繊物のうちで樹脂粒やインク粒よりも大きく密度の高い繊維（第１分級物）と、解繊物のうちで繊維よりも小さく密度の低い樹脂粒や色剤や添加剤など（第２分級物）と、に分離することができる。第１分級物は、下部排出口３４から排出され、管４を介して、選別部４０に導入される。一方、第２分級物は、上部排出口３５から管５を介して受け部３６に排出される。
【００４０】
選別部４０は、分級部３０を通過した第１分級物（解繊部２０により解繊された解繊物）を導入口４２から導入し、繊維の長さによって選別する。選別部４０としては、例えば、篩（ふるい）を用いる。選別部４０は、網（フィルター、スクリーン）を有し、第１分級物に含まれる、網の目開きの大きさより小さい繊維または粒子（網を通過するもの、第１選別物）と、網の目開きの大きさより大きい繊維や未解繊片やダマ（網を通過しないもの、第２選別物）と、を分けることができる。例えば、第１選別物は、ホッパー６で受けてから管７を介して、混合部５０に移送される。第２選別物は、排出口４４から管８を介して、解繊部２０に戻される。具体的には、選別部４０は、モーターによって回転することができる円筒の篩である。選別部４０の網としては、例えば、金網、切れ目が入った金属板を引き延ばしたエキスパンドメタル、金属板にプレス機等で穴を形成したパンチングメタルを用いる。
【００４１】
第１ウェブ形成部４５は、選別部４０を通過した第１選別物を、混合部５０に搬送する。第１ウェブ形成部４５は、メッシュベルト４６と、張架ローラー４７と、吸引部（サクション機構）４８と、を含む。
【００４２】
吸引部４８は、選別部４０の開口（網の開口）を通過して空気中に分散された第１選別物をメッシュベルト４６上に吸引することができる。第１選別物は、移動するメッシュベルト４６上に堆積し、ウェブＶを形成する。メッシュベルト４６、張架ローラー４７および吸引部４８の基本的な構成は、後述する第２ウェブ形成部７０のメッシュベルト７２、張架ローラー７４およびサクション機構７６と同様である。
【００４３】
ウェブＶは、選別部４０および第１ウェブ形成部４５を経ることにより、空気を多く含み柔らかくふくらんだ状態に形成される。メッシュベルト４６に堆積されたウェブＶは、管７へ投入され、混合部５０へと搬送される。
【００４４】
混合部５０は、選別部４０を通過した第１選別物（第１ウェブ形成部４５により搬送された第１選別物）と、樹脂を含む添加物と、を混合する。混合部５０は、添加物を供給する添加物供給部５２と、第１選別物と添加物とを搬送する管５４と、ブロアー５６と、を有している。図示の例では、添加物は、添加物供給部５２からホッパー９を介して管５４に供給される。管５４は、管７と連続している。
【００４５】
混合部５０では、ブロアー５６によって気流を発生させ、管５４中において、第１選別物と添加物とを混合させながら、搬送することができる。なお、第１選別物と添加物とを混合させる機構は、特に限定されず、高速回転する羽根により攪拌するものであってもよいし、Ｖ型ミキサーのように容器の回転を利用するものであってもよい。
【００４６】
添加物供給部５２としては、図１に示すようなスクリューフィーダーや、図示せぬディスクフィーダーなどを用いる。添加物供給部５２から供給される添加物は、複数の繊維を結着させるための樹脂を含む。樹脂が供給された時点では、複数の繊維は結着されていない。樹脂は、シート形成部８０を通過する際に溶融して、複数の繊維を結着させる。
【００４７】
添加物供給部５２から供給される樹脂は、熱可塑性樹脂や熱硬化性樹脂であり、例えば、ＡＳ樹脂、ＡＢＳ樹脂、ポリプロピレン、ポリエチレン、ポリ塩化ビニル、ポリスチレン、アクリル樹脂、ポリエステル樹脂、ポリエチレンテレフタレート、ポリフェニレンエーテル、ポリブチレンテレフタレート、ナイロン、ポリアミド、ポリカーボネート、ポリアセタール、ポリフェニレンサルファイド、ポリエーテルエーテルケトン、などである。これらの樹脂は、単独または適宜混合して用いてもよい。添加物供給部５２から供給される添加物は、繊維状であってもよく、粉末状であってもよい。
【００４８】
なお、添加物供給部５２から供給される添加物には、繊維を結着させる樹脂の他、製造されるシートの種類に応じて、繊維を着色するための着色剤や、繊維の凝集を防止するための凝集防止材、繊維等が燃えにくくするための難燃剤が含まれていてもよい。混合部５０を通過した混合物（第１選別物と添加物との混合物）は、管５４を介して、堆積部６０に移送される。
【００４９】
堆積部６０は、混合部５０を通過した混合物を導入口６２から導入し、絡み合った解繊物（繊維）をほぐして、空気中で分散させながら降らせる。さらに、堆積部６０は、添加物供給部５２から供給される添加物の樹脂が繊維状である場合、絡み合った樹脂をほぐす。これにより、堆積部６０は、第２ウェブ形成部７０に、混合物を均一性よく堆積させることができる。
【００５０】
堆積部６０としては、回転する円筒の篩を用いる。堆積部６０は、網を有し、混合部５０を通過した混合物に含まれる、網の目開きの大きさより小さい繊維または粒子（網を通過するもの）を降らせる。堆積部６０の構成は、例えば、選別部４０の構成と同じである。
【００５１】
なお、堆積部６０の「篩」は、特定の対象物を選別する機能を有していなくてもよい。すなわち、堆積部６０として用いられる「篩」とは、網を備えたもの、という意味であり、堆積部６０は、堆積部６０に導入された混合物の全てを降らしてもよい。
【００５２】
第２ウェブ形成部７０は、堆積部６０を通過した通過物を堆積して、ウェブＷを形成する。第２ウェブ形成部７０は、例えば、メッシュベルト７２と、張架ローラー７４と、サクション機構７６と、を有している。
【００５３】
メッシュベルト７２は、移動しながら、堆積部６０の開口（網の開口）を通過した通過物を堆積する。メッシュベルト７２は、張架ローラー７４によって張架され、通過物を通しにくく空気を通す構成となっている。メッシュベルト７２は、張架ローラー７４が自転することによって移動する。メッシュベルト７２が連続的に移動しながら、堆積部６０を通過した通過物が連続的に降り積もることにより、メッシュベルト７２上にウェブＷが形成される。メッシュベルト７２は、例えば、金属製、樹脂製、布製、あるいは不織布等である。
【００５４】
サクション機構７６は、メッシュベルト７２の下方（堆積部６０側とは反対側）に設けられている。サクション機構７６は、下方に向く気流（堆積部６０からメッシュベルト７２に向く気流）を発生させることができる。サクション機構７６によって、堆積部６０により空気中に分散された混合物をメッシュベルト７２上に吸引することができる。これに
より、堆積部６０からの排出速度を大きくすることができる。さらに、サクション機構７６によって、混合物の落下経路にダウンフローを形成することができ、落下中に解繊物や添加物が絡み合うことを防ぐことができる。
【００５５】
以上のように、堆積部６０および第２ウェブ形成部７０（ウェブ形成工程）を経ることにより、空気を多く含み柔らかくふくらんだ状態のウェブＷが形成される。メッシュベルト７２に堆積されたウェブＷは、シート形成部８０へと搬送される。
【００５６】
なお、図示の例では、ウェブＷを調湿する調湿部７８が設けられている。調湿部７８は、ウェブＷに対して水や水蒸気を添加して、ウェブＷと水との量比を調節することができる。
【００５７】
シート形成部８０は、メッシュベルト７２に堆積したウェブＷを加圧加熱してシートＳを成形する。シート形成部８０では、ウェブＷにおいて混ぜ合された解繊物および添加物の混合物に、熱を加えることにより、混合物中の複数の繊維を、互いに添加物（樹脂）を介して結着することができる。
【００５８】
シート形成部８０としては、例えば、加熱ローラー（ヒーターローラー）、熱プレス成形機、ホットプレート、温風ブロワー、赤外線加熱器、フラッシュ定着器を用いる。図示の例では、シート形成部８０は、第１結着部８２と第２結着部８４とを備え、結着部８２，８４がそれぞれ一対の加熱ローラー８６を備えている。結着部８２，８４を加熱ローラー８６として構成したことにより、結着部８２，８４を板状のプレス装置（平板プレス装置）として構成した場合に比べて、ウェブＷを連続的に搬送しながらシートＳを成形することができる。なお、加熱ローラー８６の数は、特に限定されない。
【００５９】
切断部９０は、シート形成部８０によって成形されたシートＳを切断する。図示の例では、切断部９０は、シートＳの搬送方向と交差する方向にシートＳを切断する第１切断部９２と、搬送方向に平行な方向にシートＳを切断する第２切断部９４と、を有している。第２切断部９４は、例えば、第１切断部９２を通過したシートＳを切断する。
【００６０】
以上により、所定のサイズの単票のシートＳが成形される。切断された単票のシートＳは、排出部９６へと排出される。
【００６１】
１．２．繊維
本実施形態のシート製造装置１００において、繊維は原料の一部として使用される。係る繊維としては、天然繊維（動物繊維、植物繊維）、化学繊維（有機繊維、無機繊維、有機無機複合繊維）などが挙げられる。更に詳しくは、繊維としては、セルロース、絹、羊毛、綿、大麻、ケナフ、亜麻、ラミー、黄麻、マニラ麻、サイザル麻、針葉樹、広葉樹等からなる繊維が挙げられ、これらを単独で用いてもよいし、適宜混合して用いてもよいし、精製などを行った再生繊維として用いてもよい。また、繊維は、乾燥されていてもよいし、水、有機溶剤等の液体が含有又は含浸されていてもよい。さらに繊維は、各種の表面処理が施されていてもよい。
【００６２】
本実施形態のシートに含まれる繊維は、独立した１本の繊維としたときに、その平均的な直径（断面が円でない場合には長手方向に垂直な方向の長さのうち、最大のもの、又は、断面の面積と等しい面積を有する円を仮定したときの当該円の直径（円相当径））が、平均で、１μｍ以上１０００μｍ以下である。
【００６３】
本実施形態のシートに含まれる繊維の長さは、特に限定されないが、独立した１本の繊維として、その繊維の長手方向に沿った長さは、１μｍ以上５ｍｍ以下である。また、繊
維の平均の長さは、長さ−長さ加重平均繊維長として、２０μｍ以上３６００μｍ以下である。さらに、繊維の長さは、ばらつき（分布）を有してもよい。
【００６４】
本明細書では、繊維というときには、繊維１本のことを指す場合と、複数の繊維の集合体（例えば綿のような状態）のことを指す場合とがある。繊維は、被解繊物を解繊処理することにより繊維状に解きほぐされた繊維（解繊物）であってもよい。ここで被解繊物としては、例えば、パルプシート、紙、古紙、ティッシュペーパー、キッチンペーパー、クリーナー、フィルター、液体吸収材、吸音体、緩衝材、マット、段ボールなどの、繊維が絡み合い又は結着されたものを指す。また、本明細書において、被解繊物は、本実施形態のシート若しくは使用後の該シート（古シート）であってもよい。また、被解繊物には、レーヨン、リヨセル、キュプラ、ビニロン、アクリル、ナイロン、アラミド、ポリエステル、ポリエチレン、ポリプロピレン、ポリウレタン、ポリイミド、炭素、ガラス、金属からなる繊維等（有機繊維、無機繊維、有機無機複合繊維）が含まれてもよい。
【００６５】
１．３．樹脂
本実施形態のシート製造装置１００では、樹脂は、添加物供給部５２から添加物として供給される。すなわち添加物供給部５２から供給される添加物は、複数の繊維を結着させるための樹脂を含む。樹脂が供給された時点では、複数の繊維は結着されていない。樹脂は、シート形成部８０を通過する際に溶融又は軟化して、複数の繊維を結着させる。
【００６６】
本実施形態では、添加物供給部５２から供給される添加物は、例えば、樹脂粒子の表面の少なくとも一部が無機微粒子で覆われた複合体（粒子）であってもよい。また、複合体は、単独または適宜他の物質と混合して用いてもよい。
【００６７】
本実施形態のシート製造装置１００では、樹脂は、添加物供給部５２から供給され、混合部５０、堆積部６０を通過する際に、摩擦帯電作用を受ける。そして、帯電した樹脂は、繊維に付着するとともに、繊維とともにメッシュベルト７２に堆積され、ウェブＷとなった状態においても繊維に付着（静電的に吸着）する。
【００６８】
樹脂（樹脂粒子の成分）の種類としては、天然樹脂、合成樹脂のいずれでもよく、熱可塑性樹脂、熱硬化性樹脂のいずれでもよい。本実施形態のシート製造装置１００においては、樹脂は、常温で固体である方が好ましく、シート形成部８０における熱によって繊維を結着することに鑑みれば熱可塑性樹脂がより好ましい。
【００６９】
天然樹脂としては、ロジン、ダンマル、マスチック、コーパル、琥珀、シェラック、麒麟血、サンダラック、コロホニウムなどが挙げられ、これらを単独又は適宜混合したものが挙げられ、また、これらは適宜変性されていてもよい。
【００７０】
合成樹脂のうち熱硬化性樹脂としては、フェノール樹脂、エポキシ樹脂、メラミン樹脂、ユリア樹脂、不飽和ポリエステル樹脂、アルキド樹脂、ポリウレタン、熱硬化性ポリイミド樹脂などの熱硬化性樹脂が挙げられる。
【００７１】
また、合成樹脂のうち熱可塑性樹脂としては、ＡＳ樹脂、ＡＢＳ樹脂、ポリプロピレン、ポリエチレン、ポリ塩化ビニル、ポリスチレン、アクリル樹脂、ポリエステル樹脂、ポリエチレンテレフタレート、ポリフェニレンエーテル、ポリブチレンテレフタレート、ナイロン、ポリアミド、ポリカーボネート、ポリアセタール、ポリフェニレンサルファイド、ポリエーテルエーテルケトン、などが挙げられる。
【００７２】
また、樹脂は、共重合体化や変性を行った種のものでもよく、このような樹脂の系統としては、スチレン系樹脂、アクリル系樹脂、スチレン−アクリル系共重合樹脂、オレフィ
ン系樹脂、塩化ビニル系樹脂、ポリエステル系樹脂、ポリアミド系樹脂、ポリウレタン系樹脂、ポリビニルアルコール系樹脂、ビニルエーテル系樹脂、Ｎ−ビニル系樹脂、スチレン−ブタジエン系樹脂等が挙げられる。
【００７３】
なお、樹脂には、繊維を着色するための着色剤や、繊維等が燃えにくくするための難燃剤が含まれていてもよい。これらの少なくとも一種を含む場合には、樹脂にこれらを溶融混練により配合することで容易に得ることができる。
【００７４】
混合部５０において、上述の繊維と樹脂とが混ぜ合されるが、それらの混合比率は、製造されるシートＳの強度、用途等により適宜調節されることができる。製造されるシートＳがコピー用紙等の事務用途であれば、繊維に対する樹脂の割合は、５質量％以上７０質量％以下であり、混合部５０において良好な混合を得る観点、及び混合物をシート状に成形した場合に、重力及びサクション機構７６による気流によって樹脂が脱離しにくくする観点からは、５質量％以上５０質量％以下が好ましい。
【００７５】
１．４．液体付与部
本実施形態のシート製造装置１００は、液体付与部１５０を有する。図２は、図１の符号Ａで示した破線で囲まれた部分に相当し、加圧部１６０、液体付与部１５０及びシート形成部８０の一部を含む構成を示している。
【００７６】
液体付与部１５０は、シート製造装置１００において、ウェブＷが形成される構成（堆積部６０）よりも下流側に設けられる。また、液体付与部１５０は、ウェブＷが加熱されてシートＳとされる構成（シート形成部８０）よりも上流側に設けられる。本実施形態のシート製造装置１００では、シート形成部８０の第１結着部８２（加熱部）の上流に設けられている。
【００７７】
液体付与部１５０は、堆積部６０により堆積された堆積物（ウェブＷ）の一部に液体を付与する。液体付与部１５０は、堆積物の全体に対して液体を付与するものではなく、少なくともこの点でウェブＷを調湿する上述の調湿部７８とは相違している。また、液体付与部１５０は、液体を付与するものであり、調湿部７８で付与される水とは量及び液滴径が異なっている。より具体的には、液体付与部１５０によりウェブＷに付与される、ウェブＷの単位面積当たりの液体の質量は、調湿部７８で例えばミストとして付与される水分のウェブＷの単位面積当たりの質量の１０倍から３００倍程度であり、ウェブＷの単位面積あたりの質量の１０％から３００％程度である。また液体付与部１５０で付与する液滴径は、調湿部７８で付与するミストの粒径１〜１０μｍに対して２倍から１００倍程度である。
【００７８】
液体付与部１５０によりウェブＷに付与される液体の量は、ウェブＷにおける繊維及び樹脂の種類や量、液体の蒸発熱、加熱部（シート形成部８０）によって与えられる熱量、シートＳとなった際の付与した領域の機械的強度等を勘案して適宜に設定される。
【００７９】
液体付与部１５０は、例えば、インクジェット記録方式の記録ヘッド１５２により構成される。図２の例では、記録ヘッド１５２が描かれている。記録ヘッド１５２は、いわゆるライン型のヘッドであってもよいし、シリアル型のヘッドであってもよい。記録ヘッド１５２がライン型のヘッドである場合には、記録ヘッド１５２の走査を行うための構成が不要となり装置の小型化が可能となる場合がある。
【００８０】
記録ヘッド１５２の記録方式は、記録ヘッド１５２のノズル孔から液体を液滴として吐出して該液滴をウェブＷに付着させることができれば、特に制限されない。例えば、記録ヘッド１５２の方式としては、静電吸引方式、ポンプ圧力により液滴を噴射させる方式、
圧電素子を用いる方式、液体を微小電極で加熱発泡させ液滴を噴射させる方式、などを挙げることができる。液体付与部１５０は、記録ヘッド１５２の他に、筐体、記録ヘッド１５２のキャリッジ機構、各種駆動部、各種制御部、センサー類、トレイ、操作パネル等の構成を適宜含むことができる。
【００８１】
液体付与部１５０が記録ヘッド１５２により構成されることにより、ウェブＷの任意の位置に、任意の量の液体を非常に正確に付与することができる。液体付与部１５０は、記録ヘッド１５２以外にも、図示しない注液ノズルやスプレーノズル等によって構成されてもよい。液体付与部１５０が、記録ヘッド１５２によって構成されると、ウェブＷに対して、より位置精度高く液体を付与することができるため好ましい。
【００８２】
液体付与部１５０によってウェブＷに付与される液体は、特に限定されず、水、有機溶剤、及び、それらの混合物、並びに、それらを溶媒とした溶液、及び、それらを媒体とした分散体のいずれであってもよい。これらの中でも、液体は、蒸発のために要する熱（蒸発熱）が大きい点で、水を主成分とすることが好ましい。すなわち、液体は、水、水溶液、水分散液等であることが好ましい。また、水としては、イオン交換水、限外ろ過水、逆浸透水、蒸留水などの純水又は超純水を用いることが好ましい。特にこれらの水を紫外線照射又は過酸化水素添加などにより滅菌処理した水は、長期間に亘りカビやバクテリアの発生を抑制することができるので好ましい。
【００８３】
さらに、液体は、色材を含んでもよい。色材を含む液体としては、例えば、水系の着色インクである。また、液体付与部１５０が記録ヘッド１５２で構成される場合には、液体は、インクジェットインクとすることができる。色材としては、顔料、染料のいずれも使用することができ、色材の濃度についても特に限定されない。また、液体に色材を含有させる場合には、一般的なインクに用いられる界面活性剤、分散剤、定着剤等を含有させてもよい。液体が色材を含むことにより、シートＳが製造された際に、色材の発色により、液体が付与された部分を視認することができる。これにより、シートＳを加工する場合などの目印として機能させることができる。
【００８４】
本実施形態のシート製造装置１００では、液体付与部１５０は、ウェブＷの片側の面からのみ液体を付与する記録ヘッド１５２により構成されている。しかし、図示しないが、記録ヘッド１５２は、ウェブＷの両面に液体を付与できるように設けられてもよい。さらに、液体付与部１５０は、複数の記録ヘッド１５２を有してもよく、また、記録ヘッド１５２に限らず他の構成（液体ノズル等）を併用してもよい。
【００８５】
１．４．加圧部
図２（ａ）に示すように、本実施形態のシート製造装置１００は、加圧部１６０を有している。加圧部１６０は、シート製造装置１００において、ウェブＷが形成される構成（堆積部６０）よりも下流側に設けられる。また、加圧部１６０は、ウェブＷが加熱されてシートＳとされる構成（シート形成部８０）よりも上流側に設けられる。本実施形態のシート製造装置１００では、加圧部１６０は、堆積部６０よりも下流側であって液体付与部１５０よりも上流側に設けられている。なお、図２（ｂ）に示すように、加圧部１６０は、液体付与部１５０よりも下流側であって加熱部（第１結着部８２）よりも上流側に設けられてもよい。
【００８６】
加圧部１６０は、一対のカレンダーローラー１６２であり、ウェブＷに対して圧力を印加する。ウェブＷに圧力が印加されることにより、ウェブＷの厚さが小さくなり、ウェブＷの密度が高められる。加圧部１６０は、第１結着部８２（加熱部）によってウェブＷに印加される圧力よりも高い圧力をウェブＷに印加することができる。
【００８７】
加圧部１６０は、必須の構成ではないが、加圧部１６０が液体付与部１５０よりも上流側に設けられることにより、ウェブＷの密度を高め、繊維間の空隙が狭くなる。これにより、液体付与部１５０によって付与される液体が、ウェブＷの平面でにじむ（濡れ拡がる）ことを抑制することができる。これにより、液体付与部１５０によって付与される液体が拡がりにくくなり、よりエッジのシャープな未結着領域１５６を形成することができる。
【００８８】
１．５．液体の付与による効果
液体は、ウェブＷに付与された際に、ウェブＷを構成する繊維や樹脂を濡らす。ウェブＷの液体が付与された部分では、加熱部（第１結着部８２）によって加熱される際に、液体が気化するための気化熱として、樹脂の軟化（溶融）のための熱が奪われる。また、ウェブＷの液体が付与された部分では、繊維（又は樹脂）の表面が濡れることによって両者の接着（結着）の妨げとなる。
【００８９】
これにより、ウェブＷの液体が付与された部分では、樹脂が軟化（溶融）しにくいこと、及び、樹脂が軟化（溶融）してもしなくても繊維と接着しにくいこと、の少なくとも一方の現象が生じる。すなわち、ウェブＷの液体が付与された部分では、加熱部において繊維と樹脂とが結着しにくくなる。
【００９０】
液体付与部１５０によりウェブＷの一部に液体が付与された状態で、加熱部（シート形成部８０）を経てシートＳとなると、シートＳにおいて、繊維と樹脂との結着が強い部分（液体が付与されなかった部分）及び弱い部分（液体が付与された部分）を形成することができる。換言すると、本実施形態のシート製造装置１００では、繊維と樹脂との結着が他の部分よりも弱い部分を有するシートＳを形成することができる。なお、本明細書では、シートＳにおける繊維と樹脂との結着が他の部分よりも弱い部分（領域）のことを「未結着部分（領域）」と称することがある。上記の通り、未結着領域（未結着部分）という文言は、繊維と樹脂との結着が他の領域（部分）よりも弱い領域（部分）であるが、当該領域（部分）で結着が生じていない場合と、弱い結着が生じている場合と、を含む意味で用いる。すなわち、未決着領域（部分）という語句は、繊維と樹脂とが全く結着していない領域（部分）を指すものではない。
【００９１】
シートＳの繊維と樹脂との結着が弱い部分は、機械的強度が他の部分よりも小さく、例えば、引き裂きや折り曲げ等が容易となっている。例えば、液体を付与する際に、平面的に見て線状に付与することにより、シートＳを係る線に沿って切り離しやすくなる（図３（ｃ）参照）。また、例えば、液体を付与する際に、平面的に見て線状に付与することにより、シートＳを係る線に沿って折り曲げやすくなる（図４（ｃ）参照）。
【００９２】
図３及び図４は、本実施形態のシート製造装置１００によってシートＳが製造される態様の一例を示す模式図である。図３（ａ）は、ウェブＷに、液体付与部１５０により液体が付与され、液体付与領域１５４が形成された様子を示している。図３（ｂ）は、図３（ａ）のウェブＷがシート形成部８０（加熱部）を経ることにより、シートＳとなり、ウェブＷの液体付与領域１５４に対応する位置に、未結着領域１５６が形成された様子を示している。図３（ｃ）は、シートＳを未結着領域１５６で切り離す様子を示している。
【００９３】
図３に示すように、液体が付与された領域は、シートＳとなった際に未結着領域１５６となり、機械的強度を小さくすることができる。これにより、シートＳを未結着領域１５６において切り離しやすくなる。本実施形態のシート製造装置１００では、このような機械的強度の弱い部分をシートＳの製造時に容易に形成することができる。そのため、本実施形態のシート製造装置１００により、従来のミシン目や目打ち線を形成して行われたような切り離すための補助的なシートＳの構造を、容易に形成することができる。なお、本
実施形態のシート製造装置１００によれば、未結着領域１５６の配置される位置を、任意に設定することができるため、この点においても、例えば、シートＳのデザイン性等の面で有利である。
【００９４】
図４（ａ）はウェブＷに、液体付与部１５０により液体が付与され、液体付与領域１５４が形成された様子を示している。図４（ｂ）は、図４（ａ）のウェブＷがシート形成部８０（加熱部）を経ることにより、シートＳとなり、ウェブＷの液体付与領域１５４に対応する位置に、未結着領域１５６が形成された様子を示している。図４（ｃ）は、シートＳを未結着領域１５６で折り曲げた様子を示している。そして、図４（ｄ）は、固定手段１７０の一例である赤外線ヒーター１７２によって未結着領域１５６の固定を行って固定領域１５８とする様子を示している。
【００９５】
シートＳの繊維と樹脂との結着が弱い部分においても繊維及び樹脂が存在しているため、例えば、当該部分を加熱することにより、繊維と樹脂とを結着することができる。したがって、図４に示すように、シートＳの繊維と樹脂との結着が弱い部分を折り曲げて、適宜の方法で加熱することにより、シートＳを折り曲げた状態で形状を固定することができる。本実施形態のシート製造装置１００では、このような機械的強度の弱い部分をシートＳの製造時に容易に形成することができ、かつ、当該部分を加熱することにより、繊維と樹脂とを結着して構造的に固定して固定領域１５８とすることができる。なお、本実施形態のシート製造装置１００によれば、未結着領域１５６の配置される位置を、任意に設定することができるため、この点においても、例えば、シートＳのデザイン性等の面で有利である。これらの効果は、未結着領域１５６における樹脂が、加熱により周辺の繊維と接着することにより得られる。
【００９６】
図５は、本実施形態のシート製造装置１００によってシートＳが製造される態様の一例を示す模式図である。図５（ａ）は、ウェブＷに液体付与部１５０により液体が付与され、液体付与領域１５４が形成された様子を示している。図５（ｂ）は、図５（ａ）のウェブＷがシート形成部８０（加熱部）を経ることにより、シートＳとなり、ウェブＷの液体付与領域１５４に対応する位置に、未結着領域１５６が形成された様子を示している。図５（ｃ）は、シートＳを未結着領域１５６とその他の部分とを重ね、接着手段１８０の一例であるヒートシーラー１８２によって未結着領域１５６とその他の領域と接着して接着領域１５９を形成する様子を示している。
【００９７】
図５に示すように、例えば、シートＳの繊維と樹脂との結着が弱い部分を、他のシート（紙等）に重ね、加熱（加熱加圧）することによって、シートＳと他のシートとを接着することができる。この場合、他のシートは、図示のようにシートＳ自体（同一シートＳの他の部分）であってもよく、この場合には例えば、シートＳを、筒状や袋状に成形したり、適宜の立体形状に形成することができる。また、図示しないが他のシートは、シートＳ自体でなくてもよく、この場合にはシートＳと他の（別の）シートとを貼り合わせることができる。接着領域１５９は、未結着領域１５６における樹脂が、加熱により周辺の繊維と接着することにより得られる。また、図示の例では、未結着領域１５６と、繊維及び樹脂が結着された領域と、が接着されているが、未結着領域１５６同士の接着でもよいことは自明である。
【００９８】
図６は、本実施形態のシート製造装置１００によってシートＳが製造される態様の一例を示す模式図である。図６（ａ）は、ウェブＷ及びウェブＷの側端部ＷＳ（シートＳの側端部ＳＳに対応する）の配置の一例を示す図である。図６（ｂ）は、ウェブＷの側端部ＷＳの全部（一部でもよい）に、液体付与部１５０により、液体が付与され、液体付与領域１５４が形成された様子を示している。図６（ｃ）は、図６（ｂ）のウェブＷがシート形成部８０（加熱部）を経ることにより、シートＳとなり、ウェブＷの液体付与領域１５４
に対応する位置に、未結着領域１５６が形成された様子を示している。図６（ｄ）は、シートＳの側端部ＳＳを、第２切断部９４により切断した様子を示す図である。
【００９９】
本実施形態のシート製造装置１００では、既述のとおり搬送方向に平行な方向にシートＳを切断する第２切断部９４を有している。すなわち、第２切断部９４は、第１切断部９２を通過したシートＳの側端部ＳＳ（搬送方向からみて両脇の端部）を切断している。切断された側端部ＳＳは、最終的に製造されるシートＳとは分別されて適宜に回収され、又は、再利用される。例えば、側端部ＳＳは、図示せぬ移送手段により、解繊部２０に戻されて原料の一部とすることができる。このような場合には、解繊部２０では、側端部ＳＳも解繊される。
【０１００】
本実施形態のシート製造装置１００では、図６に示すように、第１切断部９２を通過したシートＳの側端部ＳＳ（第２切断部９４によって切断される前のシートＳの側端部）に対応するウェブＷの側端部ＷＳ、の少なくとも一部に対して液体を付与することができる。このようにすれば、切断された側端部ＳＳを再利用するために解繊する場合に、当該側端部ＳＳが繊維と樹脂との結着が弱い部分（未結着領域１５６）を含むことになり、解繊が容易となる。これにより側端部ＳＳを原料として再利用する場合に、解繊のための時間やエネルギーを削減することができる。
【０１０１】
２．シート製造方法
本実施形態のシート製造方法は、解繊工程と、混合工程と、堆積工程と、液体付与工程と、加熱工程と、を有する。より詳細には、解繊工程は、繊維を含む原料を大気中で解繊する。混合工程は、解繊工程で解繊された解繊物と樹脂とを、大気中で混合する。堆積工程は、混合工程で混合された混合物を堆積させる。液体付与工程は、堆積工程で堆積された堆積物の一部に液体を付与する。加熱工程は、液体付与工程で液体が付与された堆積物を加熱してシートを成形する。
【０１０２】
本実施形態のシート製造方法は、例えば、上述のシート製造装置１００を用いて行うことができる。例えば、解繊工程は、上述の解繊部２０により行うことができる。混合工程は、上述の混合部５０により行うことができる。堆積工程は、上述の堆積部６０により行うことができる。液体付与工程は、上述の液体付与部１５０により行うことができる。加熱工程は、上述のシート形成部８０（加熱部）により行うことができる。また、本実施形態のシート製造方法で使用する繊維及び樹脂は、上述のシート製造装置の項で述べたと同様であるため、詳細な説明を省略する。
【０１０３】
本実施形態のシート製造方法によれば、ウェブＷの液体付与領域１５４に対応するシートＳにおける未結着領域１５６において、樹脂と繊維とが結着されにくく、係る部分の機械的強度を小さくすることができる。これにより、液体が付与された位置（未結着領域１５６）で、切り離したり、折り目を付けやすいシートＳを容易に製造することができる。
【０１０４】
また、本実施形態のシート製造方法は、固定工程を有してもよい。固定工程は、シートＳの少なくとも未結着領域１５６を加熱することにより、当該領域の樹脂を溶融（軟化）させて、当該領域の繊維と樹脂とを結着させて形状を固定して固定領域１５８を形成する工程である。固定工程は、例えば、赤外線ヒーター、ランプヒーター、温風（熱風）ヒーター等の非接触の加熱手段、熱プレス、ヒートシーラー、ヒートローラー等の接触型の加熱手段、あるいはそれらを組み合わせて用いて行うことができる。
【０１０５】
固定工程は、例えば、図４（ｃ）、図４（ｄ）に示したように、シートＳの折り曲げたり変形させやすい未結着領域１５６を適宜の形状に変形させ、その状態で未結着領域１５６を加熱して行うことができる。シート製造方法が固定工程を有することにより、所定の
位置で折り曲げられ、折り曲げの形状や姿勢が固定されたシートＳを容易に製造することができる。
【０１０６】
また、本実施形態のシート製造方法は、接着工程を有してもよい。接着工程は、シートＳの少なくとも未結着領域１５６を、他のシートと重ねて加熱することにより、当該領域の樹脂を溶融（軟化）させて、当該領域の繊維と樹脂とを結着して接着領域１５９を形成するとともに、他のシートと接着する工程である。接着工程は、例えば、熱プレス、ヒートシーラー、ヒートローラー等の加圧しながら接触する態様の加熱手段を用いて行うことができる。また、赤外線ヒーター、ランプヒーター、温風（熱風）ヒーター等の非接触の加熱手段等を組み合わせて用いてもよい。
【０１０７】
接着工程は、例えば、図５（ｃ）に示したように、シートＳの未結着領域１５６を他のシートに重ね、その状態で未結着領域１５６及び他のシートを加熱加圧して行うことができる。シート製造方法が接着工程を有することにより、接着剤等を使用することなく、同一のシート又は他の（別の）シートと容易に接着することができる。
【０１０８】
３．シート
本実施形態のシート製造装置１００、又はシート製造方法によって製造されるシートＳは、上述の通り、繊維と樹脂とを混合した混合物を堆積させ、当該堆積物を加熱して得られ、繊維と樹脂との結着が他の部分よりも弱い部分を有する。このようなシートＳは、繊維と樹脂との結着が他の部分よりも弱い部分（未結着領域１５６）において、切り離したり、折り目を付けやすい。また、シートＳの未結着領域１５６を変形させた後に加熱することにより、係る変形を固定することができる。さらに、シートＳの未結着領域１５６に他のシートを重ねて加熱することにより、シートＳと他のシートとを接着することが容易である。
【０１０９】
シートＳは、少なくとも上述の繊維及び樹脂を原料とし、シート状、ボード状、ウェブ状、又は凹凸を有する形状に成形したものである。本明細書におけるシートとは、紙と不織布に分類できる。紙は、例えば、パルプや古紙を原料としシート状に成形した態様などを含み、筆記や印刷を目的とした記録紙や、壁紙、包装紙、色紙、画用紙、ケント紙などを含む。不織布は、紙より厚いものや低強度のものであり、一般的な不織布、繊維ボード、ティッシュペーパー（清掃用ティッシュペーパー）、キッチンペーパー、クリーナー、フィルター、液体（廃インクや油）吸収材、吸音材、断熱材、緩衝材、マットなどを含む。なお、原料としてはセルロースなどの植物繊維やＰＥＴ（ポリエチレンテレフタレート）、ポリエステルなどの化学繊維や羊毛、絹などの動物繊維であってもよい。
【０１１０】
なお、不織布の場合には、繊維と繊維との間の間隔が広い（シートの密度が小さい）。これに対して紙は、繊維と繊維との間の間隔が狭い（シートの密度が大きい）。そのため、本実施形態のシート製造装置１００、又はシート製造方法によって製造されるシートＳが紙であるほうが、シートとしたときの強度の均一性等の作用、機能をより顕著に発現することができる。
【０１１１】
４．その他の事項
本明細書において、「均一」との文言は、均一な分散や混合という場合には、２種以上又は２相以上の成分を定義できる物体において、１つの成分の他の成分に対する相対的な存在位置が、系全体において一様、又は系の各部分において互いに同一若しくは実質的に等しいことを指す。また、着色の均一性や色調の均一性は、シートを平面視したときに色の濃淡がなく、一様な濃度であることを指す。
【０１１２】
本明細書において、「均一」「同じ」「等間隔」など、密度、距離、寸法などが等しい
ことを意味する言葉を用いている。これらは、等しいことが望ましいが、完全に等しくすることは難しいため、誤差やばらつきなどの累積で値が等しくならずにずれるのも含むものとする。
【０１１３】
本発明は、本願に記載の特徴や効果を有する範囲で一部の構成を省略したり、各実施形態や変形例を組み合わせたりしてもよい。
【０１１４】
本発明は、上述した実施形態に限定されるものではなく、さらに種々の変形が可能である。例えば、本発明は、実施形態で説明した構成と実質的に同一の構成（機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１１５】
１…ホッパー、２…管、３，４，５…管、６…ホッパー、７，８…管、９…ホッパー、１０…供給部、１２…粗砕部、１４…粗砕刃、２０…解繊部、２２…導入口、２４…排出口、３０…分級部、３１…導入口、３２…円筒部、３３…逆円錐部、３４…下部排出口、３５…上部排出口、３６…受け部、４０…選別部、４２…導入口、４４…排出口、４５…第１ウェブ形成部、４６…メッシュベルト、４７…張架ローラー、４８…吸引部、５０…混合部、５２…添加物供給部、５４…管、５６…ブロアー、６０…堆積部、６２…導入口、７０…第２ウェブ形成部、７２…メッシュベルト、７４…張架ローラー、７６…サクション機構、７８…調湿部、８０…シート形成部、８２…第１結着部、８４…第２結着部、８６…加熱ローラー、９０…切断部、９２…第１切断部、９４…第２切断部、９６…排出部、１００…シート製造装置、１０２…製造部、１４０…制御部、１５０…液体付与部、１５２…記録ヘッド、１５４…液体付与領域、１５６…未結着領域、１５８…固定領域、１６０…加圧部、１６２…カレンダーローラー、Ｖ…ウェブ、Ｗ…ウェブ、Ｓ…シート、ＷＳ…側端部、ＳＳ…側端部
【図１】
0006589335.tif 000002
【図２】
0006589335.tif 000003
【図３】
0006589335.tif 000004
【図４】
0006589335.tif 000005
【図５】
0006589335.tif 000006
【図６】
0006589335.tif 000007